【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
少なくとも１つの陰イオン性界面活性剤を含有する清浄組成物の眼および／または皮膚の刺激の緩和における使用のための、架橋された非イオン性の両親媒性エマルジョンポリマーを含む組成物であって、
該架橋された非イオン性の両親媒性エマルジョンポリマーは、少なくとも３０重量％の少なくとも１つのＣ１〜Ｃ４ヒドロキシアルキル（メタ）アクリレート、１５〜７０重量の少なくとも１つのＣ１〜Ｃ１２アルキル（メタ）アクリレート、５〜４０重量％の少なくとも１つのＣ１〜Ｃ１０脂肪族カルボン酸のビニルエステル（全モノマーの重量に基づく）、および０．０１〜０．３重量％の少なくとも１つの架橋剤（該ポリマーの乾燥重量に基づく）を含むフリーラジカル重合性モノマー組成物から調製される、
組成物。
【請求項２】
少なくとも１つの陰イオン性界面活性剤を含有する清浄組成物の眼および／または皮膚の刺激の緩和における使用のための、架橋された非イオン性の両親媒性エマルジョンポリマーを含む組成物であって、
該架橋された非イオン性の両親媒性エマルジョンポリマーは、少なくとも３０重量％の少なくとも１つのＣ１〜Ｃ４ヒドロキシアルキル（メタ）アクリレート、１５〜７０重量の少なくとも１つのＣ１〜Ｃ１２アルキル（メタ）アクリレート、１〜１０重量％の、会合性モノマー、半疎水性モノマー、またはその混合物から選択される少なくとも１つのモノマー（全モノマーの重量に基づく）、および０．０１〜０．３重量％の少なくとも１つの架橋剤（該ポリマーの乾燥重量に基づく）を含むフリーラジカル重合性モノマー組成物から調製され、
該会合性モノマーが、以下の式ＶＩＩおよび／またはＶＩＩＡ：
【化１９】
2016509085.tif 000001
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン、例えば、フェニレンであり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；Ｄはビニル部分またはアリル部分を示し；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約１０〜約１２０、１つのさらなる態様では約１５〜約６０の範囲の整数であり；Ｙは、−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり；Ｒ１６のアルキル基、アリール基、フェニル基は、任意選択的に、ヒドロキシル基、アルコキシル基、ベンジル基、スチリル基、およびハロゲン基からなる群から選択される１つまたは複数の置換基を含む）によって示され、
該半疎水性モノマーが、以下の式ＶＩＩＩおよびＩＸ：
【化２１】
2016509085.tif 000002
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン、例えば、フェニレンであり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約５〜約１２０、１つのさらなる態様では約１０〜約６０の範囲の整数であり；Ｒ１７は、水素および直鎖または分枝鎖のＣ１〜Ｃ４アルキル基から選択され；Ｄはビニル部分またはアリル部分を示す）によって示される少なくとも１つのモノマーから選択される、
組成物。
【請求項３】
前記Ｃ１〜Ｃ４ヒドロキシアルキル（メタ）アクリレートがヒドロキシエチルメタクリレートであり、前記Ｃ１〜Ｃ１２アルキルアクリレートが、メチルメタクリレート、エチルアクリレート、ブチルアクリレート、またはその混合物から選択され、前記Ｃ１〜Ｃ１０カルボン酸のビニルエステルが、ビニルホルメート、ビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、ビニルステアレート、またはその混合物；またはその混合物から選択される、請求項１に記載の使用のための組成物。
【請求項４】
前記エマルジョンポリマーを、ヒドロキシエチルメタクリレート、およびメチルメタクリレート、エチルアクリレート、ブチルアクリレート、ビニルアセテート、ビニルネオデカノエート、ビニルデカノエート、またはその混合物から選択されるモノマーを含むモノマー混合物から重合する、請求項１に記載の使用のための組成物。
【請求項５】
前記エマルジョンポリマーを、ヒドロキシエチルメタクリレート、エチルアクリレート、ブチルアクリレート、およびビニルアセテートを含むモノマー混合物から重合する、請求項４に記載の使用のための組成物。
【請求項６】
前記エマルジョンポリマーを、ヒドロキシエチルメタクリレート、エチルアクリレート、およびブチルアクリレートを含むモノマー混合物から重合する、請求項２に記載の使用のための組成物。
【請求項７】
前記会合性モノマーが、以下の式ＶＩＩＢ：
【化２４】
2016509085.tif 000003
（式中、Ｒ１４は水素またはメチルであり；Ｒ１５は、Ｃ２Ｈ４、Ｃ３Ｈ６、およびＣ４Ｈ８から独立して選択される２価のアルキレン部分であり、ｎは約１０〜約６０の範囲の整数を示し、（Ｒ１５−Ｏ）をランダム配置またはブロック配置で配置することができ；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり、Ｒ１６のアルキル基、アリール基、フェニル基は、任意選択的に、ヒドロキシル基、アルコキシル基、ベンジル基、スチリル基、およびハロゲン基からなる群から選択される１つまたは複数の置換基を含む）によって示される、請求項２に記載の使用のための組成物。
【請求項８】
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含む、請求項６に記載の使用のための組成物。
【請求項９】
前記半疎水性モノマーが、以下の式ＶＩＩＩＡおよびＶＩＩＩＢ：
【化２６】
2016509085.tif 000004
（式中、Ｒ１４は水素またはメチルであり、「ａ」は、１つの態様では、０または２〜約１２０、別の態様では約５〜約４５、１つのさらなる態様では約１０〜約０．２５の範囲の整数であり、「ｂ」は、１つの態様では約０または２〜約１２０、別の態様では約５〜約４５、１つのさらなる態様では約１０〜約０．２５の範囲の整数であり、但し、「ａ」および「ｂ」は、同時に０であってはならない）によって示される少なくとも１つのモノマーから選択される、請求項２に記載の使用のための組成物。
【請求項１０】
ｂが０である、請求項９に記載の使用のための組成物。
【請求項１１】
前記会合性モノマーが、ラウリルポリエトキシル化（メタ）アクリレート、セチルポリエトキシル化（メタ）アクリレート、セテアリルポリエトキシル化（メタ）アクリレート、ステアリルポリエトキシル化（メタ）アクリレート、アラキジルポリエトキシル化（メタ）アクリレート、ベヘニルポリエトキシル化（メタ）アクリレート、セロチルポリエトキシル化（メタ）アクリレート、モンタニルポリエトキシル化（メタ）アクリレート、メリシルポリエトキシル化（メタ）アクリレートから選択され、該モノマーのポリエトキシル化ポーションが、約２〜約５０個のエチレンオキシド単位を含み、前記半疎水性モノマーが、メトキシポリエチレングリコール（メタ）アクリレートまたはポリエチレングリコール（メタ）アクリレートから選択され、該モノマーのポリエトキシル化ポーションが、約２〜約５０個のエチレンオキシド単位を含む、請求項７に記載の使用のための組成物。
【請求項１２】
前記架橋剤が、平均３個の架橋可能な不飽和官能基を有するモノマーから選択される、請求項１〜６のいずれかに記載の使用のための組成物。
【請求項１３】
前記架橋剤がペンタエリスリトールトリアリルエーテルである、請求項１２に記載の使用のための組成物。
【請求項１４】
前記ペンタエリスリトールトリアリルエーテルが、約０．０１〜約０．３（前記ポリマーの乾燥重量に基づく）の範囲の量で存在する、請求項１３に記載の使用のための組成物。
【請求項１５】
前記エマルジョンポリマーを、約４０〜４５重量％のヒドロキシエチルアクリレート、３０〜５０重量％のエチルアクリレート、１０〜２０重量％のブチルアクリレート、ならびに約１〜約５重量％の少なくとも１つの会合性モノマーおよび／または半疎水性モノマー（全モノマーの重量に基づく）、ならびに少なくとも１つの架橋剤を含むモノマー混合物から重合する、請求項２、６〜１１のいずれかに記載の使用のための組成物。
【請求項１６】
清浄組成物の眼および／または皮膚の刺激の緩和における使用のための、架橋された非イオン性の両親媒性エマルジョンポリマーを含む組成物であって、該架橋された非イオン性の両親媒性エマルジョンポリマーは、
ｉ）４０〜５０重量％の少なくとも１つのヒドロキシ（Ｃ１〜Ｃ５）アルキル（メタ）アクリレートモノマー（全モノマー重量に基づく）；
ｉｉ）１５〜７０重量％の（Ｃ１〜Ｃ５）アルキル（メタ）アクリレートモノマーから選択される少なくとも２つの異なるモノマー（全モノマー重量に基づく）；
ｉｉｉ）０．５〜５重量％の会合性モノマーおよび／または半疎水性モノマー；ならびに
ｉｖ）０．０１〜０．３重量％の少なくとも１つの架橋剤（該ポリマーの乾燥重量に基づく）
を含むフリーラジカル重合性モノマー混合物から調製され、
該清浄組成物は、
ａ）水；
ｂ）１〜５重量％の該架橋された非イオン性の両親媒性エマルジョンポリマー；および
ｃ）６〜２０重量％の、陰イオン性界面活性剤および両性界面活性剤を含む界面活性剤混合物
を含む、
組成物。
【請求項１７】
前記モノマーｉ）がヒドロキシエチルメタクリレートである、請求項１６に記載の使用のための組成物。
【請求項１８】
前記モノマーｉｉ）が、エチルアクリレートおよびｎ−ブチルアクリレートである、請求項１６または１７のいずれかに記載の使用のための組成物。
【請求項１９】
エチルアクリレートが、前記モノマー混合物のうちの約１５〜約５０重量％の範囲の量で存在する、請求項１６〜１８のいずれかに記載の使用のための組成物。
【請求項２０】
ブチルアクリレートが、該モノマー混合物のうちの約１０〜約２０重量％の範囲の量で存在する、請求項１６〜１９のいずれかに記載の使用のための組成物。
【請求項２１】
前記会合性モノマーがベヘニルポリエトキシル化メタクリレートから選択される、請求項１６〜２０のいずれかに記載の使用のための組成物。
【請求項２２】
前記会合性モノマーが２〜３０モルのエトキシル化を含む、請求項１６〜２１のいずれかに記載の使用のための組成物。
【請求項２３】
前記半疎水性モノマーがメトキシポリエチレングリコールメタクリレートから選択される、請求項１６〜２２のいずれかに記載の使用のための組成物。
【請求項２４】
前記陰イオン性界面活性剤が、１つの態様では平均して１〜３モルのエトキシル化または別の態様では平均して１〜２モルのエトキシル化を含む、請求項１６〜２３のいずれかに記載の使用のための組成物。
【請求項２５】
前記陰イオン性界面活性剤と前記両性界面活性剤の比が、約１０：１〜約２：１（重量／重量）の範囲である、請求項１６〜２４のいずれかに記載の使用のための組成物。
【請求項２６】
前記陰イオン性界面活性剤が、ドデシル硫酸、ラウリル硫酸、ラウレス硫酸のナトリウム塩またはアンモニウム塩、またはその混合物から選択される、請求項１６〜２５のいずれかに記載の使用のための組成物。
【請求項２７】
前記両性界面活性剤がコカミドプロピルベタインである、請求項１６〜２６のいずれかに記載の使用のための組成物。
【請求項２８】
前記清浄組成物が、シャンプー、ベビー用シャンプー、ボディウォッシュ、シャワージェル、液体ハンドソープ、液体食器用洗剤、ペット用清浄製品、加湿清浄ワイプ、または顔用清浄剤から選択される、請求項１６〜２７のいずれかに記載の使用のための組成物。
【手続補正２】
【補正対象書類名】明細書
【補正対象項目名】００１６
【補正方法】変更
【補正の内容】
【００１６】
一実施形態において、例えば、以下の項目が提供される。
（項目１）
界面活性剤含有組成物によって誘導される皮膚刺激を低減する方法であって、該方法は、該皮膚を少なくとも１つの陰イオン性界面活性剤ならびに有効量の少なくとも１つの親水性モノマーおよび少なくとも１つの疎水性モノマーを含むフリーラジカル重合性モノマー組成物から調製した少なくとも１つの非イオン性の両親媒性刺激緩和ポリマーを含む清浄組成物と接触させる工程を含み、前記親水性モノマーが、ヒドロキシ（Ｃ１〜Ｃ５）アルキル（メタ）アクリレート、Ｎ−ビニルアミド、アミノ基含有モノマー、またはその混合物から選択され；該疎水性モノマーが、（メタ）アクリル酸の１〜３０個の炭素原子を含むアルコールとのエステル、１〜２２個の炭素原子を含む脂肪族カルボン酸のビニルエステル、１〜２２個の炭素原子を含むアルコールのビニルエーテル、ビニル芳香族モノマー、ビニルハライド、ビニリデンハライド、会合性モノマー、半疎水性モノマー、またはその混合物から選択される、方法。
（項目２）
前記刺激緩和ポリマーの濃度が、前記清浄組成物の重量に基づいて、約０．５〜約５重量％の範囲である、項目１に記載の方法。
（項目３）
前記陰イオン性界面活性剤の濃度が、前記清浄組成物の重量に基づいて、３０重量％以下である、前記項目のいずれかに記載の方法。
（項目４）
前記ヒドロキシ（Ｃ１〜Ｃ５）アルキル（メタ）アクリレートが、以下の式：
【化１４】
2016509085.tif 000005
（式中、Ｒは水素またはメチルであり、Ｒ１は、１〜５個の炭素原子を含む２価のアルキレン部分であり、該アルキレン部分を、任意選択的に、１つまたは複数のメチル基に置換することができる）によって示される少なくとも１つの化合物から選択される、前記項目のいずれかに記載の方法。
（項目５）
前記アミノ基含有モノマーが、（メタ）アクリルアミド、ジアセトンアクリルアミドおよび以下の式：
【化１５】
2016509085.tif 000006
（式中、Ｒ２は水素またはメチルであり、Ｒ３は、水素、Ｃ１〜Ｃ５アルキル、およびＣ１〜Ｃ５ヒドロキシアルキルから独立して選択され、Ｒ４は、Ｃ１〜Ｃ５アルキルまたはＣ１〜Ｃ５ヒドロキシアルキルから独立して選択され、Ｒ５は水素またはメチルであり、Ｒ６はＣ１〜Ｃ５アルキレンであり、Ｒ７は、水素またはＣ１〜Ｃ５アルキルから独立して選択され、Ｒ８は、Ｃ１〜Ｃ５アルキルから独立して選択される）によって構造的に示される少なくとも１つのモノマー；またはその混合物から選択される、前記項目のいずれかに記載の方法。
（項目６）
前記Ｎ−ビニルアミドがラクタム環部分中に４〜９個の原子を含むＮ−ビニルラクタムから選択され、該環炭素原子を、任意選択的に、１つまたは複数のＣ１〜Ｃ３低級アルキル基に置換することができる、前記項目のいずれかに記載の方法。
（項目７）
前記（メタ）アクリル酸の１〜３０個の炭素を含むアルコールとのエステルが、以下の式：
【化１６】
2016509085.tif 000007
（式中、Ｒ９は水素またはメチルであり、Ｒ１０はＣ１〜Ｃ２２アルキルである）によって示される少なくとも１つの化合物から選択される、前記項目のいずれかに記載の方法。
（項目８）
前記１〜２２個の炭素原子を含む脂肪族カルボン酸のビニルエステルが、以下の式：
【化１７】
2016509085.tif 000008
（式中、Ｒ１１は、アルキルまたはアルケニルであり得るＣ１〜Ｃ２２脂肪族基である）によって示される少なくとも１つの化合物から選択される、前記項目のいずれかに記載の方法。
（項目９）
前記１〜２２個の炭素原子を含むアルコールのビニルエーテルが、以下の式：
【化１８】
2016509085.tif 000009
（式中、Ｒ１３はＣ１〜Ｃ２２アルキルである）によって示される少なくとも１つの化合物から選択される、前記項目のいずれかに記載の方法。
（項目１０）
前記会合性モノマーが、（ｉ）エチレン性不飽和末端基ポーション；（ｉｉ）ポリオキシアルキレン中央部ポーション、および（ｉｉｉ）８〜３０個の炭素原子を含む疎水性末端基ポーションを含む、前記項目のいずれかに記載の方法。
（項目１１）
前記会合性モノマーが、以下の式ＶＩＩおよび／またはＶＩＩＡ：
【化１９】
2016509085.tif 000010
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン（例えば、フェニレン）であり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；Ｄはビニル部分またはアリル部分を示し；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約１０〜約１２０、１つのさらなる態様では約１５〜約６０の範囲の整数であり；Ｙは、−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり；Ｒ１６のアルキル基、アリール基、フェニル基は、任意選択的に、ヒドロキシル基、アルコキシル基、ベンジル基、スチリル基、およびハロゲン基からなる群から選択される１つまたは複数の置換基を含む）によって示される、前記項目のいずれかに記載の方法。
（項目１２）
前記会合性モノマーが、以下の式ＶＩＩＢ：
【化２０】
2016509085.tif 000011
（式中、Ｒ１４は水素またはメチルであり；Ｒ１５は、Ｃ２Ｈ４、Ｃ３Ｈ６、およびＣ４Ｈ８から独立して選択される２価のアルキレン部分であり、ｎは約１０〜約６０の範囲の整数を示し、（Ｒ１５−Ｏ）をランダム配置またはブロック配置で配置することができ；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり、Ｒ１６のアルキル基、アリール基、フェニル基は、任意選択的に、ヒドロキシル基、アルコキシル基、ベンジル基、スチリル基、およびハロゲン基からなる群から選択される１つまたは複数の置換基を含む）によって示される、前記項目のいずれかに記載の方法。
（項目１３）
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含む、前記項目のいずれかに記載の方法。
（項目１４）
前記半疎水性モノマーが、以下の式ＶＩＩＩおよびＩＸ：
【化２１】
2016509085.tif 000012
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン（例えば、フェニレン）であり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約５〜約１２０、１つのさらなる態様では約１０〜約６０の範囲の整数であり；Ｒ１７は、水素および直鎖または分枝鎖のＣ１〜Ｃ４アルキル基から選択され；Ｄはビニル部分またはアリル部分を示す）によって示される少なくとも１つのモノマーから選択される、前記項目のいずれかに記載の方法。
（項目１５）
前記半疎水性モノマーが、式ＶＩＩＩＡおよびＶＩＩＩＢ：
【化２２】
2016509085.tif 000013
（式中、Ｒ１４は水素またはメチルであり、「ａ」は、１つの態様では、０または２〜約１２０、別の態様では約５〜約４５、１つのさらなる態様では約１０〜約．２５の範囲の整数であり、「ｂ」は、１つの態様では約０または２〜約１２０、別の態様では約５〜約４５、１つのさらなる態様では約１０〜約．２５の範囲の整数であり、但し、「ａ」および「ｂ」は、同時に０であってはならない）によって示される少なくとも１つのモノマーから選択される、前記項目のいずれかに記載の方法。
（項目１６）
ｂが０である、項目１５に記載の方法。
（項目１７）
前記ポリマーを、少なくとも３０重量％の前記親水性モノマー（複数可）および少なくとも５重量％の前記疎水性モノマーを含むモノマー混合物から重合する、前記項目のいずれかに記載の方法。
（項目１８）
前記モノマー混合物が、前記ポリマーの乾燥重量に基づいて、約０．０１〜約１重量％を該ポリマー中に組み込むのに十分な量で存在する架橋性モノマーを含む、前記項目のいずれかに記載の方法。
（項目１９）
前記架橋性モノマーが平均して約３個の架橋可能な不飽和部分を含む、前記項目のいずれかに記載の方法。
（項目２０）
前記モノマー混合物が、前記乾燥ポリマーの乾燥重量に基づいて、約０．０１〜約０．３重量％を該ポリマー中に組み込むのに十分な量で存在する架橋性モノマーを含む、前記項目のいずれかに記載の方法。
（項目２１）
前記少なくとも１つの架橋性モノマーが、トリメチロールプロパンのポリアリルエーテル、ペンタエリスリトールのポリアリルエーテル、スクロースのポリアリルエーテル、またはその混合物から選択される、前記項目のいずれかに記載の方法。
（項目２２）
前記少なくとも１つの架橋性モノマーが、ペンタエリスリトールジアリルエーテル、ペンタエリスリトールトリアリルエーテル、ペンタエリスリトールテトラアリルエーテル；またはその混合物から選択される、前記項目のいずれかに記載の方法。
（項目２３）
前記清浄組成物が、両性界面活性剤、非イオン性界面活性剤、またはその混合物から選択される界面活性剤をさらに含む、前記項目のいずれかに記載の方法。
（項目２４）
前記少なくとも１つの界面活性剤が、陰イオン性界面活性剤および両性界面活性剤から選択される、前記項目のいずれかに記載の方法。
（項目２５）
前記少なくとも１つの陰イオン性界面活性剤がエトキシル化されている、前記項目のいずれかに記載の方法。
（項目２６）
前記少なくとも１つの陰イオン性界面活性剤が、平均して１〜３モルのエトキシル化を含む、前記項目のいずれかに記載の方法。
（項目２７）
前記少なくとも１つの陰イオン性界面活性剤が、平均して１〜２モルのエトキシル化を含む、前記項目のいずれかに記載の方法。
（項目２８）
前記少なくとも１つの陰イオン性界面活性剤が、ドデシル硫酸ナトリウム、硫酸アンモニウムドデシル、ラウリル硫酸ナトリウム、トリデセス硫酸ナトリウム、ラウリル硫酸アンモニウム、ラウレス硫酸ナトリウム、ラウレス硫酸アンモニウム、またはその混合物から選択される、前記項目のいずれかに記載の方法。
（項目２９）
前記少なくとも１つの両性界面活性剤がコカミドプロピルベタインである、前記項目のいずれかに記載の方法。
（項目３０）
前記少なくとも１つのポリマーおよび前記少なくとも１つの界面活性剤がエチレンオキシド部分を実質的に含まない、前記項目のいずれかに記載の方法。
（項目３１）
前記界面活性剤の濃度が、降伏応力流体の重量に基づいて、２５重量％未満（活性）である、前記項目のいずれかに記載の方法。
（項目３２）
前記界面活性剤の濃度が、全組成物の重量に基づいて、約６〜約２０重量％（活性物質）の範囲である、前記項目のいずれかに記載の方法。
（項目３３）
陰イオン性界面活性剤と両性界面活性剤（活性物質）の比が、１つの態様では１０：１〜約２：１であり、別の態様では９：１、８：１、７：１、６：１、５：１、４．５：１、４：１、または３：１である、前記項目のいずれかに記載の方法。
（項目３４）
ポリマー固体の量が、全組成物の重量に基づいて、約１〜約３重量％の範囲である、前記項目のいずれかに記載の方法。
（項目３５）
前記ポリマーがエマルジョンポリマーである、前記項目のいずれかに記載の方法。
（項目３６）
前記エマルジョンポリマーを、少なくとも３０重量％の少なくとも１つのＣ１〜Ｃ４ヒドロキシアルキル（メタ）アクリレート、１５〜７０重量の少なくとも１つのＣ１〜Ｃ１２アルキル（メタ）アクリレート、５〜４０重量％の少なくとも１つのＣ１〜Ｃ１０カルボン酸のビニルエステル（全モノマーの重量に基づく）、および０．０１〜１重量％の少なくとも１つの架橋剤（ポリマーの乾燥重量に基づく）を含むモノマー混合物から重合する、項目３５に記載の方法。
（項目３７）
前記エマルジョンポリマーを、少なくとも３０重量％の少なくとも１つのＣ１〜Ｃ４ヒドロキシアルキル（メタ）アクリレート、１５〜７０重量の少なくとも１つのＣ１〜Ｃ１２アルキル（メタ）アクリレート、１〜１０重量％の会合性モノマー、半疎水性モノマー、またはその混合物（全モノマーの重量に基づく）から選択される少なくとも１つのモノマー、および０．０１〜１重量％の少なくとも１つの架橋剤（ポリマーの乾燥重量に基づく）を含むモノマー混合物から重合する、項目３５に記載の方法。
（項目３８）
前記Ｃ１〜Ｃ４ヒドロキシアルキル（メタ）アクリレートがヒドロキシエチルメタクリレートであり、前記Ｃ１〜Ｃ１２アルキルアクリレートが、メチルメタクリレート、エチルアクリレート、ブチルアクリレート、またはその混合物から選択され、前記Ｃ１〜Ｃ１０カルボン酸のビニルエステルが、ビニルホルメート、ビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、ビニルステアレート、またはその混合物；ならびにその混合物から選択される、項目３６に記載の方法。
（項目３９）
前記エマルジョンポリマーを、ヒドロキシエチルメタクリレート、およびメチルメタクリレート、エチルアクリレート、ブチルアクリレート、ビニルアセテート、ビニルネオデカノエート、ビニルデカノエート、会合性モノマー、半疎水性モノマーから選択されるモノマー、またはその混合物を含むモノマー混合物から重合する、項目３６または３７のいずれかに記載の方法。
（項目４０）
前記エマルジョンポリマーを、ヒドロキシエチルメタクリレート、エチルアクリレート、ブチルアクリレート、およびビニルアセテート、会合性モノマー、半疎水性モノマーから選択されるモノマー、またはその混合物を含むモノマー混合物から重合する、項目３９に記載の方法。
（項目４１）
前記エマルジョンポリマーを、ヒドロキシエチルメタクリレート、エチルアクリレート、ブチルアクリレートならびに会合性モノマーおよび／または半疎水性モノマーから選択されるモノマーを含むモノマー混合物から重合する、項目４０に記載の方法。
（項目４２）
前記エマルジョンポリマーを、ヒドロキシエチルメタクリレート、エチルアクリレート、ブチルアクリレート、およびビニルアセテートを含むモノマー混合物から重合する、項目３８または３９のいずれかに記載の方法。
（項目４３）
前記エマルジョンポリマーを、ヒドロキシエチルメタクリレート、エチルアクリレート、ブチルアクリレート、ならびに会合性モノマーおよび／または半疎水性モノマーから選択されるモノマーを含むモノマー混合物から重合する、項目３７、３８、または３９のいずれかに記載の方法。
（項目４４）
前記会合性モノマーが、（ｉ）エチレン性不飽和末端基ポーション；（ｉｉ）ポリオキシアルキレン中央部ポーション、および（ｉｉｉ）８〜３０個の炭素原子を含む疎水性末端基ポーションを含む、項目４３に記載の方法。
（項目４５）
前記会合性モノマーが、以下の式ＶＩＩおよび／またはＶＩＩＡ：
【化２３】
2016509085.tif 000014
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン（例えば、フェニレン）であり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；Ｄはビニル部分またはアリル部分を示し；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約１０〜約１２０、１つのさらなる態様では約１５〜約６０の範囲の整数であり；Ｙは、−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり；Ｒ１６のアルキル基、アリール基、フェニル基は、任意選択的に、ヒドロキシル基、アルコキシル基、ベンジル基、スチリル基、およびハロゲン基からなる群から選択される１つまたは複数の置換基を含む）によって示される、項目４４に記載の方法。
（項目４６）
前記会合性モノマーが、以下の式ＶＩＩＢ：
【化２４】
2016509085.tif 000015
（式中、Ｒ１４は水素またはメチルであり；Ｒ１５は、Ｃ２Ｈ４、Ｃ３Ｈ６、およびＣ４Ｈ８から独立して選択される２価のアルキレン部分であり、ｎは約１０〜約６０の範囲の整数を示し、（Ｒ１５−Ｏ）をランダム配置またはブロック配置で配置することができ；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり、Ｒ１６のアルキル基、アリール基、フェニル基は、任意選択的に、ヒドロキシル基、アルコキシル基、ベンジル基、スチリル基、およびハロゲン基からなる群から選択される１つまたは複数の置換基を含む）によって示される、項目４４または４５のいずれかに記載の方法。
（項目４７）
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含む、項目３７〜４６のいずれかに記載の方法。
（項目４８）
前記半疎水性モノマーが、以下の式ＶＩＩＩおよびＩＸ：
【化２５】
2016509085.tif 000016
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン（例えば、フェニレン）であり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約５〜約１２０、１つのさらなる態様では約１０〜約６０の範囲の整数であり；Ｒ１７は、水素および直鎖または分枝鎖のＣ１〜Ｃ４アルキル基から選択され；Ｄはビニル部分またはアリル部分を示す）によって示される少なくとも１つのモノマーから選択される、項目４７に記載の方法。
（項目４９）
前記半疎水性モノマーが、以下の式ＶＩＩＩＡおよびＶＩＩＩＢ：
【化２６】
2016509085.tif 000017
（式中、Ｒ１４は水素またはメチルであり、「ａ」は、１つの態様では、０または２〜約１２０、別の態様では約５〜約４５、１つのさらなる態様では約１０〜約２５の範囲の整数であり、「ｂ」は、１つの態様では約０または２〜約１２０、別の態様では約５〜約４５、１つのさらなる態様では約１０〜約２５の範囲の整数であり、但し、「ａ」および「ｂ」は、同時に０であってはならない）によって示される少なくとも１つのモノマーから選択される、項目４３〜４８のいずれかに記載の方法。
（項目５０）
ｂが０である、項目４９に記載の方法。
（項目５１）
前記会合性モノマーが、ラウリルポリエトキシル化（メタ）アクリレート、セチルポリエトキシル化（メタ）アクリレート、セテアリルポリエトキシル化（メタ）アクリレート、ステアリルポリエトキシル化（メタ）アクリレート、アラキジルポリエトキシル化（メタ）アクリレート、ベヘニルポリエトキシル化（メタ）アクリレート、セロチルポリエトキシル化（メタ）アクリレート、モンタニルポリエトキシル化（メタ）アクリレート、メリシルポリエトキシル化（メタ）アクリレートから選択され、該モノマーのポリエトキシル化ポーションが、約２〜約５０個のエチレンオキシド単位を含み、前記半疎水性モノマーが、メトキシポリエチレングリコール（メタ）アクリレートまたはポリエチレングリコール（メタ）アクリレートから選択され、該モノマーのポリエトキシル化ポーションが、約２〜約５０個のエチレンオキシド単位を含む、項目３７、３９、４０、４３〜５０のいずれかに記載の方法。
（項目５２）
前記架橋剤が、平均３個の架橋可能な不飽和官能基を有するモノマーから選択される、項目３５〜５１のいずれかに記載の方法。
（項目５３）
前記架橋剤がペンタエリスリトールトリアリルエーテルである、項目５２に記載の方法。
（項目５４）
前記ペンタエリスリトールトリアリルエーテルが、約０．０１〜約０．３（ポリマーの乾燥重量に基づく）の範囲の量で存在する、項目５３に記載の方法。
（項目５５）
前記モノマー混合物を保護コロイドの存在下で重合する、項目３５〜５４のいずれかに記載の方法。
（項目５６）
前記モノマー混合物をポリ（ビニルアルコール）の存在下で重合する、項目３５〜５５のいずれかに記載の方法。
（項目５７）
前記エマルジョンポリマーを、部分的に加水分解されたポリ（ビニルアルコール）の存在下で重合する、項目３５〜５６のいずれかに記載の方法。
（項目５８）
前記部分的に加水分解されたポリ（ビニルアルコール）が約８０〜９０％の範囲で加水分解されている、項目５７に記載の方法。
（項目５９）
前記エマルジョンポリマーを、約４０〜４５重量％のヒドロキシエチルアクリレート、３０〜５０重量％のエチルアクリレート、１０〜２０重量％のブチルアクリレート、および約１〜約５重量％の少なくとも１つの会合性モノマーおよび／または半疎水性モノマー（全モノマーの重量に基づく）、ならびに少なくとも１つの架橋剤を含むモノマー混合物から重合する、項目３５〜５８のいずれかに記載の方法。
（項目６０）
前記組成物が、
ａ）水；
ｂ）モノマー混合物であって、
ｉ）４０〜５０重量％の少なくとも１つのヒドロキシ（Ｃ１〜Ｃ５）アルキル（メタ）アクリレートモノマー（総モノマー重量に基づく）；
ｉｉ）１５〜７０重量％の（Ｃ１〜Ｃ５）アルキル（メタ）アクリレートモノマーから選択される少なくとも２つの異なるモノマー（総モノマー重量に基づく）；
ｉｉｉ）０．５〜５重量％の会合性モノマーおよび／または半疎水性モノマー；および
ｉｖ）１つの態様では０．０１〜１重量％、または０．１〜０．３重量％の少なくとも１つの架橋剤（ポリマーの乾燥重量に基づく）
を含むモノマー混合物から調製した１〜５重量％の少なくとも１つの非イオン性の両親媒性エマルジョンポリマー；ならびに
ｃ）６〜２０重量％の陰イオン性界面活性剤および両性界面活性剤を含む界面活性剤混合物
を含む、項目３５〜５９のいずれかに記載の方法。
（項目６１）
前記モノマーｉ）がヒドロキシエチルメタクリレートである、項目６０に記載の方法。
（項目６２）
前記モノマーｉｉ）が、エチルアクリレートおよびｎ−ブチルアクリレートである、項目６０または６１のいずれかに記載の方法。
（項目６３）
エチルアクリレートが、該モノマー混合物のうちの約１５〜約５０重量％の範囲の量で存在する、項目６０〜６２のいずれかに記載の方法。
（項目６４）
ブチルアクリレートが、該モノマー混合物のうちの約１０〜約２０重量％の範囲の量で存在する、項目６０〜６３のいずれかに記載の方法。
（項目６５）
前記会合性モノマーがベヘニルポリエトキシル化メタクリレートから選択される、項目６０〜６４のいずれかに記載の方法。
（項目６６）
前記会合性モノマーが２〜３０モルのエトキシル化を含む、項目６０〜６５のいずれかに記載の方法。
（項目６７）
前記半疎水性モノマーがメトキシポリエチレングリコールメタクリレートから選択される、項目５４〜６６のいずれかに記載の方法。
（項目６８）
前記陰イオン性界面活性剤が、１つの態様では平均して１〜３モルのエトキシル化または別の態様では平均して１〜２モルのエトキシル化を含む、項目６０〜６７のいずれかに記載の方法。
（項目６９）
前記陰イオン性界面活性剤と前記両性界面活性剤のに対する比が、約１０：１〜約２：１（重量／重量）の範囲である、項目６０〜６８のいずれかに記載の方法。
（項目７０）
前記陰イオン性界面活性剤が、ドデシル硫酸、ラウリル硫酸、ラウレス硫酸のナトリウム塩またはアンモニウム塩、またはその混合物から選択される、項目６０〜６９のいずれかに記載の方法。
（項目７１）
前記両性界面活性剤がコカミドプロピルベタインである、項目６０〜７０のいずれかに記載の方法。
（項目７２）
前記組成物の降伏応力が０Ｐａ以上である、前記項目のいずれかに記載の方法。
（項目７３）
前記組成物の降伏応力が少なくとも０．１Ｐａまたは少なくとも０．５Ｐａである、前記項目のいずれかに記載の方法。
（項目７４）
前記組成物の降伏応力が少なくとも１Ｐａである、前記項目のいずれかに記載の方法。
（項目７５）
前記組成物が、０．５ｍｍと１．５ｍｍとの間のサイズのビーズを２３℃で少なくとも１ヶ月間懸濁することができ、該ビーズ材料と水との間の比重の差が＋／−０．０１と＋／−０．５との間である、前記項目のいずれかに記載の方法。
（項目７６）
前記組成物が、０．５μｍと３００μｍとの間のサイズのマイクロカプセルを２３℃で少なくとも１ヶ月間懸濁することができ、マイクロカプセルビーズと水との間の比重の差が＋／−０．２と＋／−０．５との間である、前記項目のいずれかに記載の方法。
（項目７７）
前記降伏応力が、ｐＨ２〜１４の範囲で実質的にｐＨと無関係である、前記項目のいずれかに記載の方法。
（項目７８）
前記降伏応力が、ｐＨ３〜１０の範囲で実質的にｐＨと無関係である、前記項目のいずれかに記載の方法。
（項目７９）
前記清浄組成物が、シャンプー、ベビー用シャンプー、ボディウォッシュ、シャワージェル、液体ハンドソープ、液体食器用洗剤、ペット用清浄製品、加湿清浄ワイプ、または顔用清浄剤から選択される、前記項目のいずれかに記載の方法。
発明の概要
本発明は、含有する刺激の強い清浄界面活性剤によって誘導される刺激を緩和するための穏やかな洗浄組成物および浄化組成物ならびに方法を提供する。調合物中に含まれる刺激の強い清浄界面活性剤の刺激作用を緩和するために調合物中に少なくとも１つの非イオン性の両親媒性ポリマーを組み込むことによって、優れた清浄性を有するより穏やかな洗浄組成物を得ることができることを発見した。